(57)【要約】溶媒を使用せずにホスト基が導入された重合体を含む高分子材料を製造することができ、しかも、破壊エネルギーに優れる高分子材料を製造することができる重合用組成物及びその重合体並びに重合体の製造方法を提供する。【解決手段】重合用組成物は、第１の重合性化合物と、該重合性化合物に溶解するホスト基含有重合性化合物とを含有する溶液を含み、前記ホスト基含有重合性化合物が有するホスト基は、シクロデキストリンから一つの水素原子又は水酸基が除された基であり、前記シクロデキストリンは、α−シクロデキストリン、β−シクロデキストリン及びγ−シクロデキストリンからなる群より選ばれる少なくとも１以上である。【特許請求の範囲】
【請求項１】
第１の重合性化合物と、該重合性化合物に溶解するホスト基含有重合性化合物とを含有する溶液を含み、
前記ホスト基含有重合性化合物が有するホスト基は、シクロデキストリンから一つの水素原子又は水酸基が除された基であり、
前記シクロデキストリンは、α−シクロデキストリン、β−シクロデキストリン及びγ−シクロデキストリンからなる群より選ばれる少なくとも１以上である、重合用組成物。
【請求項２】
前記第１の重合性化合物は、ビニル系重合性化合物である、請求項１に記載の重合用組成物。
【請求項３】
前記第１の重合性化合物は、（メタ）アクリルアミド誘導体を含む、請求項１又は２に記載の重合用組成物。
【請求項４】
ゲスト基含有重合性化合物をさらに含有する、請求項１〜３のいずれか１項に記載の重合用組成物。
【請求項５】
前記ホスト基含有重合性化合物と、前記ゲスト基含有重合性化合物とは包接錯体を形成している、請求項４に記載の重合用組成物。
【請求項６】
請求項１〜５のいずれか１項に記載の重合用組成物の重合体。
【請求項７】
請求項１〜５のいずれか１項に記載の重合用組成物を、溶媒の不存在下で重合して重合体を得る工程を備える、重合体の製造方法。
【発明の詳細な説明】
【技術分野】
【０００１】
本発明は、重合用組成物及びその重合体並びに重合体の製造方法に関する。
【背景技術】
【０００２】
近年、ホスト−ゲスト相互作用に代表される非共有結合的相互作用を巧みに利用して、様々な機能性を付与した超分子材料の開発が盛んに行われている。例えば、特許文献１には、ホスト−ゲスト相互作用の可逆性を活かした自己修復機能等を有する高分子材料が開示されている。このような高分子材料は、高分子が有するホスト基及びゲスト基によるホスト−ゲスト相互作用が作用することで、材料の強度及び伸びが従来の高分子材料よりも優れることから、新規な機能性高分子材料として大いに期待されている。【０００３】
ホスト基を有する高分子材料は、例えば、ホスト基を有する重合性単量体を含む原料を重合することで製造できることが知られている。このようなホスト基を有する高分子材料は、それ単独で特有の機能が発揮され、また、ゲスト基を有する高分子材料との組み合わせで、ホスト−ゲスト相互作用が形成され得る高分子材料も得ることができることから、利用価値の高い材料である。近年では、このようなホスト基を有する高分子材料の物性をさらに向上させるとともに、より簡便な方法で製造する技術の確立も望まれている。
【先行技術文献】
【特許文献】
【０００４】
【特許文献１】国際公開第２０１３／１６２０１９号
【発明の概要】
【発明が解決しようとする課題】
【０００５】
しかし、従来のホスト基を有する高分子材料は、例えば、水系溶媒中で重合性単量体の重合反応を行う方法によって製造されるものであり、溶媒を使用してその反応が行われることから、溶媒を除去する工程等が必要であった。具体的には、ホスト基を含有する重合性単量体は、その他の重合性単量体（例えば、主成分となる重合性単量体等）との相溶性が低いため、重合反応を効率よく進めるには、ホスト基を含有する重合性単量体を溶解可能な水系溶媒を使用せざるを得ないものであった。そのため、製造工程が複雑になり、製造に時間も要していた。また、製造時に溶媒を使用することで、例えば、コーティング膜やフィルム等の形状とすることが難しい場合があり、用途上の制約を受けやすいという課題も有していた。【０００６】
本発明は、上記に鑑みてなされたものであり、溶媒を使用せずにホスト基が導入された重合体を含む高分子材料を製造することができ、しかも、破壊エネルギーに優れる高分子材料を製造することができる重合用組成物及びその重合体並びに重合体の製造方法を提供することを目的とする。
【課題を解決するための手段】
【０００７】
本発明者らは、上記目的を達成すべく鋭意研究を重ねた結果、ホスト基含有重合性化合物と、このホスト基含有重合性化合物を溶解することができる重合性化合物との混合物とすることにより、上記目的を達成できることを見出し、本発明を完成するに至った。【０００８】
すなわち、本発明は、例えば、以下の項に記載の発明を包含する。
項１．第１の重合性化合物と、該重合性化合物に溶解するホスト基含有重合性化合物との溶液を含み、
前記ホスト基含有重合性化合物が有するホスト基は、シクロデキストリンから一つの水素原子又は水酸基が除された基であり、
前記シクロデキストリンは、α−シクロデキストリン、β−シクロデキストリン及びγ−シクロデキストリンからなる群より選ばれる少なくとも１以上である、重合用組成物。項２．前記第１の重合性化合物は、ビニル系重合性化合物である、項１に記載の重合用組成物。
項３．前記第１の重合性化合物は、（メタ）アクリルアミド誘導体を含む、項１又は２に記載の重合用組成物。
項４．ゲスト基含有重合性化合物をさらに含有する、項１〜３のいずれか１項に記載の重合用組成物。
項５．前記ホスト基含有重合性化合物と、前記ゲスト基含有重合性化合物とは包接錯体を形成している、項４に記載の重合用組成物。
項６．項１〜５のいずれか１項に記載の重合用組成物の重合体。
項７．項１〜５のいずれか１項に記載の重合用組成物を、溶媒の不存在下で重合して重合体を得る工程を備える、重合体の製造方法。
【発明の効果】
【０００９】
本発明に係る重合用組成物は、溶媒を使用せずにホスト基が導入された重合体を含む高分子材料を製造することができ、しかも、破壊エネルギーに優れる高分子材料を製造することができる。
【図面の簡単な説明】
【００１０】
【図１】実施例１−１，１−２で得られた重合体の引張り試験の結果を示す。
【図２】各実施例及び比較例で得られた重合体の引張り試験の結果を示す。
【図３】各実施例及び比較例で得られた重合体の引張り試験の結果を示す。
【図４】各実施例及び比較例で得られた重合体の引張り試験の結果を示す。
【発明を実施するための形態】
【００１１】
以下、本発明の実施形態について詳細に説明する。なお、本明細書中において、「含有」及び「含む」なる表現については、「含有」、「含む」、「実質的にからなる」及び「のみからなる」という概念を含む。
【００１２】
１．重合用組成物
本発明に係る重合用組成物は、第１の重合性化合物と、該重合性化合物に溶解するホスト基含有重合性化合物とを含有する溶液を含む。前記ホスト基含有重合性化合物が有するホスト基は、シクロデキストリンから一つの水素原子又は水酸基が除された基である。前記シクロデキストリンは、α−シクロデキストリン、β−シクロデキストリン及びγ−シクロデキストリンからなる群より選ばれる少なくとも１以上である。
【００１３】
本発明に係る重合用組成物は、ホスト基を有する重合体を得るための原料として使用することができる。重合用組成物を重合反応することで、重合体を得ることができる。特に、本発明の重合用組成物は、ホスト基含有重合性化合物が第１の重合性化合物に溶解した溶液を含有するので、ホスト基含有重合性化合物を溶解させるための溶媒を使用することなく重合反応を行うことができる。しかも、得られる重合体は、重合反応用の溶媒が含まれないので、強靭であり、破壊エネルギーに優れる。なお、念のための注記に過ぎないが、本発明でいう重合反応用の溶媒とは、一般的に重合反応に使用される化合物であって、第１の重合性化合物、ホスト基含有重合性化合物及び後記ゲスト基含有重合性化合物以外の化合物のことを示し、それ自体が重合反応しない化合物をいう。
【００１４】
ホスト基含有重合性化合物は、分子中にホスト基及び重合性の官能基を有する化合物である。
【００１５】
ホスト基は、シクロデキストリンから一つの水素原子又は水酸基が除された基をいう。そして、前記シクロデキストリンは、α−シクロデキストリン、β−シクロデキストリン及びγ−シクロデキストリンからなる群より選ばれる少なくとも１以上である。
【００１６】
ホスト基含有重合性化合物は、例えば、分子中にホスト基及び重合性の官能基を有する重合性単量体を挙げることができる。また、ホスト基含有重合性化合物は、重合性単量体に限らず、例えば、ホスト基及び重合性の官能基を有する限りは、二量体、三量体等の多量体、オリゴマー、プレポリマー（いずれも重合性である）も含み得るものであり、これらを二以上含む混合物の場合もある。
【００１７】
重合性の官能基は特に限定的ではない。なお、本明細書でいう「重合性」とは、例えば、ラジカル重合、イオン重合、重縮合（縮合重合、縮重合）、付加縮合、リビング重合、リビングラジカル重合、その他、従来から知られている各種重合をする性質を有していることをいう。
【００１８】
重合性の官能基としては、例えば、アルケニル基、ビニル基等の他、−ＯＨ、−ＳＨ、−ＮＨ２、−ＣＯＯＨ、−ＳＯ３Ｈ、−ＰＯ４Ｈ、イソシアネート基等が挙げられる。
【００１９】
重合性の官能基としては、例えば、ラジカル重合性を有する官能基を挙げることができる。ラジカル重合性を有する官能基は、炭素−炭素二重結合を含む基を挙げることができ、具体的には、アクリロイル基（ＣＨ２＝ＣＨ（ＣＯ））、メタクリロイル基（ＣＨ２＝ＣＣＨ３（ＣＯ））、その他、スチリル基、ビニル基、アリル基等が挙げられる。これらの炭素−炭素二重結合を含む基は、ラジカル重合性が阻害されない程度であればさらに置換基を有していてもよい。
【００２０】
ホスト基含有重合性化合物は、前記ホスト基及び重合性の官能基を有している限りは、その構造は特に限定されない。ホスト基含有重合性化合物の具体例としては、前記ホスト基が結合したビニル系の重合性単量体を挙げることができる。
【００２１】
ホスト基含有重合性化合物の具体例として、例えば、下記の一般式（ｈ１）
【００２２】
【化１】
2018207934.tif 000002
【００２３】
（式（ｈ１）中、Ｒａは水素原子またはメチル基を示し、ＲＨは前記ホスト基を示し、Ｒ１はヒドロキシル基、チオール基、１個以上の置換基を有していてもよいアルコキシ基、１個以上の置換基を有していてもよいチオアルコキシ基、１個以上の置換基を有していてもよいアルキル基、１個の置換基を有していてもよいアミノ基、１個の置換基を有していてもよいアミド基、アルデヒド基及びカルボキシル基からなる群より選択される１価の基から１個の水素原子を除去することにより形成される２価の基を示す。）
で表される化合物を挙げることができる。
【００２４】
あるいは、ホスト基含有重合性化合物は、下記の一般式（ｈ２）
【００２５】
【化２】
2018207934.tif 000003
【００２６】
（式（ｈ２）中、Ｒａ、ＲＨ及びＲ１はそれぞれ式（ｈ１）のＲａ、ＲＨ及びＲ１と同義である。）
で表される化合物を挙げることができる。
【００２７】
さらには、ホスト基含有重合性化合物は、下記の一般式（ｈ３）
【００２８】
【化３】
2018207934.tif 000004
【００２９】
（式（ｈ３）中、Ｒａ、ＲＨ及びＲ１はそれぞれ式（ｈ１）のＲａ、ＲＨ及びＲ１と同義である。ｎは１〜２０、好ましくは１〜１０、より好ましくは１〜５の整数である。Ｒｂは、水素又は炭素数１〜２０の直鎖又は分岐のアルキル基（好ましくは炭素数１〜１０の直鎖又は分岐のアルキル基、より好ましくは炭素数１〜６の直鎖又は分岐のアルキル基）を示す）
【００３０】
また、ホスト基含有重合性化合物は、式（ｈ１）、式（ｈ２）及び式（ｈ３）で表される化合物のうちのいずれか一以上又は全てを含むことができる。この場合、式（ｈ１）、式（ｈ２）及び式（ｈ３）のＲａは互いに同一又は異なる場合がある。同様に、式（ｈ１）、式（ｈ２）及び式（ｈ３）のＲＨ、式（ｈ１）、式（ｈ２）及び式（ｈ３）のＲ１は互いに同一又は異なる場合がある。
【００３１】
式（ｈ１）〜（ｈ３）中、前記置換基は、特に限定されない。例えば、置換基としては、炭素数１〜２０の直鎖又は分岐のアルキル基、炭素数１〜２０の直鎖又は分岐のアルケニル基、炭素数１〜２０の直鎖又は分岐のアルキニル基、ハロゲン原子、カルボキシル基、カルボニル基、スルホニル基、スルホン基、シアノ基等を挙げることができる。
【００３２】
式（ｈ１）〜（ｈ３）において、Ｒ１が１個の置換基を有していてもよいアミノ基から１個の水素原子を除去することにより形成される２価の基であれば、アミノ基の窒素原子がＣ＝Ｃ二重結合の炭素原子と結合し得る。
【００３３】
式（ｈ１）〜（ｈ３）において、Ｒ１が１個の置換基を有していてもよいアミド基から１個の水素原子を除去することにより形成される２価の基であれば、アミド基の炭素原子がＣ＝Ｃ二重結合の炭素原子と結合し得る。
【００３４】
式（ｈ１）〜（ｈ３）において、Ｒ１がアルデヒド基から１個の水素原子を除去することにより形成される２価の基であれば、アルデヒド基の炭素原子がＣ＝Ｃ二重結合の炭素原子と結合し得る。
【００３５】
式（ｈ１）〜（ｈ３）において、Ｒ１がカルボキシル基から１個の水素原子を除去することにより形成される２価の基である場合、カルボキシル基の炭素原子がＣ＝Ｃ二重結合の炭素原子と結合し得る。
【００３６】
式（ｈ１）〜（ｈ３）で表されるホスト基含有重合性単量体は、例えば、（メタ）アクリル酸エステル誘導体（すなわち、Ｒ１が−ＣＯＯ−）、（メタ）アクリルアミド誘導体（すなわち、Ｒ１が−ＣＯＮＨ−又は−ＣＯＮＲ−であり、Ｒは前記置換基と同義である）であることが好ましい。この場合、重合反応が進みやすく、また、得られる重合体の靭性及び強度もより高くなり得る。なお、本明細書において（メタ）アクリルとは、アクリル及びメタクリルのいずれかを示す。
【００３７】
ホスト基含有重合性化合物は、１種単独であってもよいし、２種以上の混合物であってもよい。
【００３８】
ホスト基含有重合性化合物を製造する方法は特に限定されない。ホスト基含有重合性化合物を製造する方法の一例として、ホスト基を有していない重合性化合物と、シクロデキストリン又はシクロデキストリン誘導体とを反応することでホスト基含有重合性化合物を得ることができる。以下、この製造方法を「単量体製造方法１」と略記する。
【００３９】
より具体的に、単量体製造方法１は、ホスト基を有していない重合性単量体と、シクロデキストリンとを反応してホスト基含有重合性単量体を得る工程を具備する。
【００４０】
単量体製造方法１において、ホスト基を有していない重合性単量体としては、下記一般式（ｈ１−１）又は（ｈ１−２）で表される化合物が挙げられる。
【００４１】
【化４】
2018207934.tif 000005
【００４２】
【化５】
2018207934.tif 000006
【００４３】
（式（ｈ１−１）及び（ｈ１−２）中、Ｒａは水素原子またはメチル基、Ｒ１は上記一般式（ｈ１）のＲ１と同義である。）
【００４４】
単量体製造方法１において、式（ｈ１−１）で表される化合物を使用してホスト基含有重合性化合物を製造する場合は、前記式（ｈ１）で表わされるホスト基含有重合性単量体が得られる。式（ｈ１−２）で表される化合物を使用してホスト基含有重合性化合物を製造する場合は、前記式（ｈ２）で表わされるホスト基含有重合性単量体が得られる。
【００４５】
単量体製造方法１は、一般式（ｈ１−１）又は（ｈ１−２）で表される化合物と、シクロデキストリンとを、必要に応じて酸触媒の存在下、溶媒中にて脱水縮合する工程を備えることができる。
【００４６】
前記脱水縮合は、例えば、酸触媒の存在下で行うことができる。酸触媒は特に限定されず、公知の触媒を広く使用でき、例えば、ｐ−トルエンスルホン酸、塩化アルミニウム、塩酸等が挙げられる。酸触媒の使用量は、例えば、シクロデキストリンに対して２０ｍｏｌ％以下、好ましくは１０ｍｏｌ％以下とすることができ、シクロデキストリン又はシクロデキストリン誘導体に対して０．００１ｍｏｌ％以上、好ましくは０．０１ｍｏｌ％以上、より好ましくは０．１ｍｏｌ％以上とすることができる。
【００４７】
単量体製造方法１で使用する溶媒も特に限定されず、例えば、水、ジメチルホルムアミド、ジメチルスルホキシド、Ｎ−メチルピロリドン等が挙げられる。特に、上記酸の濃度の調整が容易になる上に、反応を制御しやすいという観点から、溶媒はジメチルホルムアミド、ジメチルスルホキシド、Ｎ−メチルピロリドン、水であることが好ましく、ジメチルホルムアミド又は水であることが特に好ましい。
【００４８】
脱水縮合の反応温度及び反応時間も限定されず、適宜の条件で行うことができる。反応をより速やかに進めるという観点から、反応温度は２５〜９０℃、反応時間は１〜３時間であることが好ましい。反応時間は５分〜１時間であることがさらに好ましい。上記反応の後は、公知の精製手段を採用して精製を行うことができる。
【００４９】
単量体製造方法１により、ホスト基含有重合性単量体を得ることができる。なお、ホスト基含有重合性化合物の製造方法は、単量体製造方法１に限定されず、その他、公知の方法で製造することもできる。しかし、上述した脱水縮合を利用すれば、１段階の反応によって、ホスト基含有重合性化合物を製造できるという利点がある。
【００５０】
本発明に係る重合用組成物に含まれる第１の重合性化合物は、前記ホスト基含有重合性化合物を溶解させることができ、かつ、重合性の官能基を有する化合物である。重合性の官能基の種類は、ホスト基含有重合性化合物が有する重合性の官能基と同様の種類が例示される。第１の重合性化合物が有する重合性の官能基は、ラジカル重合性を有する官能基であることが好ましく、具体的には、アクリロイル基（ＣＨ２＝ＣＨ（ＣＯ））、メタクリロイル基（ＣＨ２＝ＣＣＨ３（ＣＯ））、その他、スチリル基、ビニル基、アリル基等が挙げられる。これらの炭素−炭素二重結合を含む基は、ラジカル重合性が阻害されない程度であればさらに置換基を有していてもよい。
【００５１】
第１の重合性化合物は、例えば、分子中にホスト基を有していない重合性単量体を挙げることができる。また、第１の重合性化合物は、重合性単量体に限らず、例えば、重合性の官能基を有する限りは、二量体、三量体等の多量体、オリゴマー、プレポリマー（いずれも重合性である）も含むものであり、これらを二以上含む混合物の場合もある。
【００５２】
第１の重合性化合物は、ホスト基含有重合性化合物を溶解させることができ、かつ、重合性の官能基を有する化合物である限り、その種類は特に限定されない。
【００５３】
第１の重合性化合物は、例えば、２５℃又は２５℃以上において、第１の重合性化合物１Ｌあたり、ホスト基含有重合性化合物を１ｇ以上溶解させることが好ましく、ホスト基含有重合性化合物を４０ｇ以上溶解させることがより好ましく、ホスト基含有重合性化合物を５０ｇ以上溶解させることがさらに好ましく、ホスト基含有重合性化合物を７０ｇ以上溶解させることが特に好ましい。第１の重合性化合物とホスト基含有重合性化合物との組み合わせによっては、第１の重合性化合物は、例えば、２５℃又は２５℃以上において、第１の重合性化合物１Ｌあたり、５００ｇ以上溶解させることが可能である。
【００５４】
なお、本明細書でいう「溶解する」とは、第１の重合性化合物とホスト基含有重合性化合物との溶液が透明溶液の状態となり、一方が分散及び相分離等が発生していないことを示す。
【００５５】
第１の重合性化合物は、常温、例えば、２５℃において液体及び固体のいずれであってもよい。第１の重合性化合物は、２５℃において固体である場合は、例えば、当該固体を加温して融解させ、この融解した第１の重合性化合物１Lに対し（例えば、当該固体の融点において）、ホスト基含有重合性化合物を１ｇ以上溶解させることが好ましく、ホスト基含有重合性化合物を４０ｇ以上溶解させることがより好ましく、ホスト基含有重合性化合物を５０ｇ以上溶解させることがさらに好ましく、ホスト基含有重合性化合物を７０ｇ以上溶解させることが特に好ましい。
【００５６】
第１の重合性化合物は、ビニル系重合性化合物であることが好ましい。この場合、ビニル系重合性化合物へのホスト基含有重合性化合物の溶解性が優れ、また、ホスト基含有重合性化合物との重合反応性にも優れるので、重合体が得られやすい。
【００５７】
第１の重合性化合物がビニル系重合性化合物である場合、例えば、前記ホスト基含有重合性化合物及び後記するゲスト基含有重合性化合物と共重合可能な各種の化合物を挙げることができる。この場合、例えば、第１の重合性化合物としては、（メタ）アクリルアミド誘導体、（メタ）アクリルエステル等を挙げることができる。
【００５８】
第１の重合性化合物は、ビニル系重合性化合物の中でも、（メタ）アクリルアミド誘導体を含むことが好ましい。この場合、第１の重合性化合物に対するホスト基含有重合性化合物の溶解性がさらに優れ、また、ホスト基含有重合性化合物との重合反応性にも優れる。
【００５９】
（メタ）アクリルアミド誘導体としては、例えば、下記一般式（１）
【００６０】
【化６】
2018207934.tif 000007
【００６１】
（式（１）中、Ｒａは水素原子またはメチル基、Ｒ３は水素原子又は置換基を有していてもよい炭素数１〜１０の炭化水素基を示し、Ｒ４は、置換基を有していてもよい炭素数１〜１０の炭化水素基を示す。Ｒ３とＲ４とは、これらが結合する窒素原子と共にヘテロ原子を介し又は介することなく互いに結合して飽和環を形成してもよい）
で表される化合物を挙げることができる。
【００６２】
式（１）中、Ｒ３が置換基を有していてもよい炭素数１〜１０の炭化水素基である場合、炭化水素基は、アルキル基、アルケニル基及びアルキニル基のいずれでもよい。また、炭化水素基は、直鎖及び分岐のいずれでもよい。Ｒ３が置換基を有していてもよい炭素数１〜１０の炭化水素基である場合の置換基としては、例えば、ヒドロキシル基、アミノ基、窒素原子が１又は２個のアルキル基（炭素数１〜３）で置換されたアミノ基（以下、Ｎアルキル置換アミノ基という）、ハロゲン原子、カルボキシル基、カルボニル基、スルホニル基、スルホン基、シアノ基等を挙げることができる。
【００６３】
Ｒ３の具体例としては、メチル基、エチル基、直鎖又は分岐のプロピル基、直鎖又は分岐のブチル基、直鎖又は分岐のヘキシル基等が挙げられ、これらはさらに水酸基、アミノ基又はＮアルキル置換アミノ基等で置換されていてもよい。
【００６４】
Ｒ４は、Ｒ３が置換基を有していてもよい炭素数１〜１０の炭化水素基である場合の炭化水素基と同様である。Ｒ３とＲ４とは、互いに同一であってもよいし、異なっていてもよい。
【００６５】
Ｒ３及びＲ４において、置換基を有していてもよい炭素数１〜１０の炭化水素基は、炭素数１〜８であることが好ましく、炭素数１〜６であることがより好ましく、炭素数１〜５であることが特に好ましい。
【００６６】
Ｒ３とＲ４とは、これらが結合する窒素原子と共にヘテロ原子を介し又は介することなく互いに結合して飽和環を形成してもよい。ヘテロ原子としては、例えば、酸素原子、窒素原子、硫黄原子等を挙げることができ、構造が安定であるという点で酸素原子が特に好ましい。飽和環は、例えば、五員環又は六員環とすることができる。
【００６７】
Ｒ３とＲ４とは、これらが結合する窒素原子と共にヘテロ原子を介し又は介することなく互いに結合して飽和環を形成する場合は、例えば、モルホリン環を挙げることができる。この場合、モルホリン環の窒素原子は、Ｒ３及びＲ４が結合している窒素原子に対応する。
【００６８】
式（１）で表される化合物の具体例としては、Ｎ，Ｎ−ジメチル（メタ）アクリルアミド、２−ヒドロキシエチル（メタ）アクリルアミド、（メタ）アクリロイルモルホリン、Ｎ，Ｎ−ジメチルアミノプロピル（メタ）アクリルアミド、Ｎ，Ｎ−ジエチルアミノエチル（メタ）アクリルアミド、Ｎ−イソプロピル（メタ）アクリルアミド、Ｎ−ヒドロキシメチル（メタ）アクリルアミド、Ｎ−ヒドロキシエチル（メタ）アクリルアミド、Ｎ−ヒドロキシプロピル（メタ）アクリルアミド等の各種（メタ）アクリルアミド、誘導体を挙げることができる。
【００６９】
第１の重合性化合物は、１種単独であってもよいし、２種以上の混合物であってもよい。
【００７０】
本発明の重合用組成物において、ホスト基含有重合性化合物が第１の重合性化合物に溶解するためには、ホスト基含有重合性化合物の分子間水素結合を切断する必要があると考えられる。第１の重合性化合物により、その水素結合が切断されて溶媒和が生じ、第１の重合性化合物にホスト基含有重合性化合物が溶解し得る。この水素結合を切断し易いという観点から、ホスト基含有重合性化合物は、（メタ）アクリルアミド誘導体、（メタ）アクリルエステルを含むことが好ましく、（メタ）アクリルアミド誘導体を含むことが特に好ましい。
【００７１】
本発明の重合用組成物は、ゲスト基含有重合性化合物をさらに含有することができる。ゲスト基含有重合性化合物は、分子中にゲスト基及び重合性の官能基を有する化合物である。特に、ゲスト基含有重合性化合物は、前記第１の重合性化合物以外の化合物を指す。
【００７２】
ゲスト基含有重合性化合物は、例えば、分子中にゲスト基及び重合性の官能基を有する重合性単量体を挙げることができる。また、ゲスト基含有重合性化合物は、重合性単量体に限らず、例えば、ホスト基及び重合性の官能基を有する限りは、二量体、三量体等の多量体、オリゴマー、プレポリマー（いずれも重合性である）も含むものであり、これらを二以上含む混合物の場合もある。
【００７３】
ゲスト基含有重合性化合物において、重合性の官能基の種類は、前述のホスト基含有重合性化合物が有する重合性の官能基と同様の種類が例示される。ゲスト基含有重合性化合物が有する重合性の官能基は、ラジカル重合性を有する官能基であることが好ましく、具体的には、アクリロイル基（ＣＨ２＝ＣＨ（ＣＯ））、メタクリロイル基（ＣＨ２＝ＣＣＨ３（ＣＯ））、その他、スチリル基、ビニル基、アリル基等が挙げられる。これらの炭素−炭素二重結合を含む基は、ラジカル重合性が阻害されない程度であればさらに置換基を有していてもよい。
【００７４】
ゲスト基としては、前記ホスト基とホスト−ゲスト相互作用をすることができる基である限りはその種類は限定されない。
【００７５】
ゲスト基としては、炭素数１〜３０の直鎖又は分岐状の炭化水素基、シクロアルキル基、アリール基、ヘテロアリール基及び有機金属錯体等が挙げられ、これらは一以上の置換基を有していてもよいし、有していなくてもよい。より具体的なゲスト基としては、炭素数４〜１８の鎖状、分岐状又は環状のアルキル基が挙げられる。環状のアルキル基は、かご型の構造であってもよい。置換基としては、前述の置換基と同様であり、例えば、ハロゲン原子（例えば、フッ素、塩素、臭素等）、水酸基、カルボキシル基、エステル基、アミド基、保護されていてもよい水酸基等が挙げられる。
【００７６】
ゲスト基は、その他、例えば、アルコール誘導体；アリール化合物；カルボン酸誘導体；アミノ誘導体；環状アルキル基又はフェニル基を有するアゾベンゼン誘導体；桂皮酸誘導体；芳香族化合物及びそのアルコール誘導体；アミン誘導体；フェロセン誘導体；アゾベンゼン；ナフタレン誘導体；アントラセン誘導体；ピレン誘導体：ペリレン誘導体；フラーレン等の炭素原子で構成されるクラスター類；ダンシル化合物の群から選ばれる少なくとも１種が例示されるゲスト分子から一個の原子（例えば、水素原子）が除されて形成される１価の基を挙げることもできる。
【００７７】
ゲスト基のさらなる具体例としては、ｎ−ブチル基、ｔ−ブチル基、ｎ−オクチル基、ｎ−ドデシル基、シクロヘキシル基、イソボルニル基、アダマンチル基及びこれらに前記置換基が結合した基（例えば、エチル置換アダマンチル基）を挙げることができる。
【００７８】
ゲスト基含有重合性単量体の具体例としては、前記ゲスト基が結合したビニル系の重合性単量体を挙げることができる。このようなゲスト基含有重合性単量体は、下記の一般式（ｇ１）
【００７９】
【化７】
2018207934.tif 000008
【００８０】
（式（ｇ１）中、Ｒａは水素原子またはメチル基を表し、ＲＧは前記ゲスト基を表し、Ｒ２は式（ｈ１）のＲ１と同義である。）
で表される化合物を挙げることができる。式（ｇ１）中、Ｒ２の定義は前記式（ｈ１）中のＲ１と同義であり、主鎖（Ｃ＝Ｃ結合）への結合の仕方も同様である。
【００８１】
式（ｇ１）で表される重合性単量体の中でも、（メタ）アクリル酸エステル又はその誘導体（すなわち、Ｒ２が−ＣＯＯ−）、（メタ）アクリルアミド又はその誘導体（すなわち、Ｒ２が−ＣＯＮＨ−又は−ＣＯＮＲ−である）であることが好ましい。この場合、重合反応が進みやすく、また、得られる高分子材料の靭性及び強度も向上しやすい。Ｒとしては、例えば、ヒドロキシル基、アミノ基、窒素原子が１又は２個のアルキル基（炭素数１〜３）で置換されたアミノ基、ハロゲン原子、カルボキシル基、カルボニル基、スルホニル基、スルホン基、シアノ基等を挙げることができる。
【００８２】
式（ｇ１）で表される重合性単量体の具体例としては、（メタ）アクリル酸ｎ−ヘキシル、（メタ）アクリル酸ｎ−オクチル、（メタ）アクリル酸ｎ−ドデシル、（メタ）アクリル酸アダマンチル、（メタ）アクリル酸ヒドロキシアダマンチル、１−（メタ）アクリルアミドアダマンタン、２−エチル−２−アダマンチル（メタ）アクリレート、Ｎ−ドデシル（メタ）アクリルアミド、（メタ）アクリル酸ｔ−ブチル、１−アクリルアミドアダマンタン、Ｎ−（１−アダマンチル）（メタ）アクリルアミド、Ｎ−ベンジル（メタ）アクリルアミド、Ｎ−１−ナフチルメチル（メタ）アクリルアミド、エトキシ化ｏ−フェニルフェノールアクリレート、フェノキシポリエチレングリコールアクリレート、イソステアリルアクリレート、ノニルフェノールＥＯ付加物アクリレート、イソボルニル（メタ）アクリレート等が挙げられる。
【００８３】
ゲスト基含有重合性単量体は、１種単独であってもよいし、２種以上の混合物であってもよい。
【００８４】
ゲスト基含有重合性単量体は、公知の方法で製造することができる。また、ゲスト基含有重合性単量体は、市販品を使用することもできる。
【００８５】
以上のように、本発明の重合用組成物は、第１の重合性化合物と、ホスト基含有重合性化合物を必須の構成成分として含有し、さらにゲスト基含有重合性化合物を含むこともできる。この溶液にゲスト基含有重合性化合物が含まれる場合には、ゲスト基含有重合性化合物もその溶液に溶解し得る。
【００８６】
第１の重合性化合物は、ホスト基含有重合性化合物を溶解させることができるので、第１の重合性化合物とホスト基含有重合性化合物とを混合することで溶液を形成することができる。前述のように、第１の重合性化合物が常温（例えば２５℃）で固体である場合は、第１の重合性化合物を融解させて液体としてから、ホスト基含有重合性化合物を混合することで溶液とすることができる。
【００８７】
前記溶液に含まれる第１の重合性化合物及びホスト基含有重合性化合物の含有量は特に限定されない。例えば、ホスト基含有重合性化合物の第１の重合性化合物に対する溶解性及び得られる重合体の破壊エネルギーが向上しやすいという点で、溶液は、第１の重合性化合物、ホスト基含有重合性化合物及びゲスト基含有重合性化合物の全量に対し、第１の重合性化合物を９０〜９９．５モル％含むことができ、第１の重合性化合物を９６〜９９．５モル％含むことが好ましく、第１の重合性化合物を９８〜９９．５モル％含むことが特に好ましい。
【００８８】
また、ホスト基含有重合性化合物の第１の重合性化合物に対する溶解性及び得られる重合体の破壊エネルギーが向上しやすいという点で、前記溶液に含まれるホスト基含有重合性化合物の含有量は、第１の重合性化合物、ホスト基含有重合性化合物及びゲスト基含有重合性化合物の全量に対し、０．５〜１０モル％含むことができ、０．５〜４モル％含むことが好ましく、０．５〜２モル％含むことが特に好ましい。
【００８９】
また、得られる重合体の破壊エネルギーが向上しやすいという点で、前記溶液に含まれるゲスト基含有重合性化合物の含有量は、第１の重合性化合物、ホスト基含有重合性化合物及びゲスト基含有重合性化合物の全量に対し、０．５〜１０モル％含むことができ、０．５〜４モル％含むことが好ましく、０．５〜２モル％含むことが特に好ましい。
【００９０】
本発明の重合用組成物は、本発明の効果が阻害されない限りは、他の添加剤が含まれていてもよい。他の添加剤としては、例えば、第１の重合性化合物、ホスト基含有重合性化合物及びゲスト基含有重合性化合物以外の重合性単量体（以下、「その他重合性単量体」という）、その他、分散安定剤、界面活性剤、重合禁止剤、光安定剤等の公知の添加物が挙げられる。他の添加剤は、前記溶液に溶解していてもよいし、溶解せずに溶液中に分散等する場合もある。
【００９１】
その他重合性単量体としては、例えば、第１の重合性化合物以外の（メタ）アクリルエステル等を挙げることができ、中でも、メトキシ−トリエチレングリコール（メタ）アクリレート（ＴＥＧＡＡ）、ヒドロキシエチル（メタ）アクリレート等が例示される。このようなその他重合性単量体が含まれる場合は、ホスト基含有重合性化合物の溶解性が特に向上し、また、得られる重合体に柔軟性が付与される。その他重合性単量体の含有量は、例えば、第１の重合性化合物、ホスト基含有重合性化合物、ゲスト基含有重合性化合物及びその他重合性単量体の全量に対して０．１〜５０モル％とすることができ、０．２〜４０モル％とすることが好ましく、０．５〜３０モル％とすることがより好ましく、１〜２０モル％とすることが特に好ましい。
【００９２】
本発明の重合用組成物を調製する方法は特に限定されず、第１の重合性化合物、ホスト基含有重合性化合物及びゲスト基含有重合性化合物並びにその他の添加剤を所定の配合量で混合することで調製することができる。
【００９３】
本発明の重合用組成物において、第１の重合性化合物とホスト基含有重合性化合物との溶液を調製する方法も特に限定されない。例えば、第１の重合性化合物とホスト基含有重合性化合物とを混合して、必要に応じて撹拌することで溶液を得ることができ、ホスト基含有重合性化合物の第１の重合性化合物に対する溶解性が優れる場合は、特に好適である。
【００９４】
第１の重合性化合物とホスト基含有重合性化合物との溶液は、加温することで調製することもできる。また、第１の重合性化合物が、例えば、固体状態である場合は、第１の重合性化合物を融解温度以上に加熱して液体状態とし、この状態で、ホスト基含有重合性化合物と混合することで、溶液を調製することもできる。この加温後、溶液の温度が下がると、第１の重合性化合物が固体として析出することもあるが、後記する重合反応で再度、加温することで、ホスト基含有重合性化合物が溶解した第１の重合性化合物溶液の状態となり得る。
【００９５】
本発明の重合用組成物がホスト基含有重合性化合物及びゲスト基含有重合性化合物を含む場合、ホスト基含有重合性化合物と、ゲスト基含有重合性化合物とは、包接化合物を形成することもできる。
【００９６】
包接化合物は、例えば、ホスト基含有重合性化合物及びゲスト基含有重合性化合物を含む重合用組成物を、超音波処理及び／又は加熱処理を行う工程を経て形成され得る。以下、包接化合物を形成するための前記工程を「包接化合物形成工程」ということがある。
【００９７】
前記包接化合物は、ホスト基とゲスト基とのホスト−ゲスト相互作用が起こることで形成される。このような包接化合物が形成されると、重合用組成物がより均一な溶液となり得る。その結果、重合用組成物の重合反応が進行しやすく、また、得られる重合体は、ホスト−ゲスト相互作用が形成されやすくなり、得られる重合体の破壊エネルギーが向上しやすい。
【００９８】
包接化合物形成工程における超音波処理は特に限定されず、例えば、公知の方法で行うことができる。
【００９９】
包接化合物形成工程における加熱処理の条件も特に限定されない。例えば、加熱温度は、２０〜１００℃、好ましくは５０〜８０℃である。また、加熱時間は、１分〜１２時間、好ましくは１５分〜１時間である。加熱手段も特に限定されず、例えば、ホットスターラーを用いる方法、恒温槽を用いる方法等が挙げられる。加熱と共に又は加熱に替えて前記超音波処理を施すこともできる。
【０１００】
包接化合物形成工程において、包接化合物が形成されたか否かについては、例えば、重合用組成物の状態を目視することで判定することができる。具体的には、包接化合物が形成されていなければ、重合用組成物は懸濁した状態あるいは静置すると相分離した状態であるが、包接化合物が形成されると、ジェル状又はクリーム状等の粘性を有する状態となり得る。また、包接化合物が形成されると、重合用組成物は透明となり得る。
【０１０１】
本発明の重合用組成物では、第１の重合性化合物が重合性のオリゴマー、重合性のプレポリマー等の重合性の鎖状高分子を含む場合は、第１の重合性化合物は、ホスト基含有重合性化合物のホスト基であるシクロデキストリンの環内を貫通して存在する場合がある。この場合、第１の重合性化合物は、一又は二以上のシクロデキストリンを貫通し、いわゆるポリ擬ロタサキンを形成することもある。このような重合用組成物から得られる重合体は、破壊エネルギーがさらに向上する。また、第１の重合性化合物が単量体であっても、単量体が重合していく過程で形成される鎖状高分子がシクロデキストリンを貫通することで、ポリ擬ロタサキンを形成することもある。
【０１０２】
ホスト基含有重合性化合物のホスト基がβ−シクロデキストリン又はγ−シクロデキストリン由来の基である場合は、鎖状高分子（例えば、第１の重合性化合物のオリゴマー又はポリマー）はシクロデキストリンの環内を貫通しやすいので、ポリ擬ロタサキンが形成されやすい。
【０１０３】
本発明の重合用組成物は、重合体を形成するための原料として使用でき、重合用組成物を、後記の重合反応することで重合体を得ることができる。
【０１０４】
２．重合体及び重合体の製造方法
本発明の重合体は、前記重合用組成物を重合反応することで形成される。このように形成される重合用組成物の重合体は、少なくとも第１の重合性化合物単位及びホスト基含有重合性化合物単位を構成単位として有する高分子化合物である。さらに、重合体は、ゲスト基含有重合性化合物単位も含み得る。なお、本明細書でいう重合性化合物単位とは、重合性化合物が重合した場合に形成される重合体中の繰り返し構造単位を意味し、化合物そのものを示すわけではない。また、本明細書でいう「単量体Ａに由来する単量体単位」とは、単量体Ａを重合して得られる重合体を構成している繰り返しの構成単位を意味する。
【０１０５】
重合体を得るための重合用組成物の重合反応は、例えば、公知の重合反応の条件を広く採用することができ、本発明の重合体の製造方法は特に限定的ではない。
【０１０６】
特に本発明の重合体の製造方法は、前記重合用組成物を、重合用の溶媒の不存在下で重合して重合体を得る工程を備えることができる。重合用組成物は、第１の重合性化合物にホスト基含有重合性化合物が溶解した溶液を含んでいることで、従来のようにホスト基含有重合性化合物を溶解させるための溶媒を使用することなく重合反応を行うことができる。
【０１０７】
本発明の重合体の製造方法において、重合反応で使用する重合用組成物として、前述のように包接化合物形成工程により包接化合物が形成されたものを使用することもできる。包接化合物が形成された重合用組成物を使用する場合は、得られる重合体は、よりホスト−ゲスト相互作用が形成されやすくいので、破壊エネルギーにより優れる重合体が製造されやすい。
【０１０８】
前記重合反応は、重合開始剤の存在下で行うことができる。重合開始剤の種類は特に限定されず、公知の重合開始剤を使用できる。
【０１０９】
重合開始剤としては、例えば、過硫酸アンモニウム（以下、ＡＰＳと称することもある）、アゾビスイソブチロニトリル（以下、ＡＩＢＮと称することもある）、２，２’−アゾビス［２−（２−イミダゾリン−２−イル）プロパン］ジヒドロクロライド、１，１’−アゾビス（シクロヘキサンカルボニトリル）、ジ−ｔｅｒｔ−ブチルペルオキシド、ｔｅｒｔ−ブチルヒドロペルオキシド、過酸化ベンゾイル、光重合開始剤（イルガキュア（登録商標）シリーズ等）等が挙げられる。
【０１１０】
特に本発明の製造方法では、溶媒の不存在下で重合反応が行われることから、重合用組成物をコーティング膜状あるいはフィルム状に形成した状態で重合反応を行うことができる。この場合、重合開始剤としては、光重合開始剤（イルガキュア（登録商標）シリーズ等）等を好適に使用することができる。
【０１１１】
重合開始剤の濃度は、例えば、第１の重合性化合物、ホスト基含有重合性化合物及びゲスト基含有重合性化合物の総量に対し、０．５〜５モル％とすることができる。
【０１１２】
上記重合反応を行うにあたり、必要に応じて、その他の添加剤を添加してもよい。その他の添加剤としては、重合促進剤、架橋剤等が例示される。上記重合促進剤としては、例えば、Ｎ，Ｎ，Ｎ’，Ｎ’−テトラメチルエチレンジアミン等である。重合促進剤の濃度は、例えば、第１の重合性化合物、ホスト基含有重合性化合物及びゲスト基含有重合性化合物の総量に対し、０．５〜５モル％とすることができる。
【０１１３】
重合反応の条件は、重合用組成物の成分、重合開始剤の種類及び半減期温度等に応じて適宜の条件で行うことができる。例えば、上記反応温度を、０〜１００℃、好ましくは、２０〜２５℃で撹拌することで行える。また、重合反応を、紫外線等を照射する光重合によって行う場合は、波長２００〜４００ｎｍのＵＶ光を照射することにより重合反応を行うことができる。
【０１１４】
重合反応を行う際、重合用組成物中のホスト基含有重合性化合物の第１の重合性化合物に対する溶解性をより高めるために、あらかじめ溶液を加熱することで、ホスト基含有重合性化合物を第１の重合性化合物に溶解させることが好ましい。また、重合用組成物中、第１の重合性化合物が固体として析出している場合も、第１の重合性化合物が液体となり、かつ、ホスト基含有重合性化合物が液状の第１の重合性化合物に溶解するように、少なくとも第１の重合性化合物の融解温度以上まで加熱し、ホスト基含有重合性化合物が第１の重合性化合物に溶解した状態で、重合反応を行うことが好ましい。
【０１１５】
重合反応の時間は特に限定されず、１分〜２４時間とすることができ、好ましくは、１〜２４時間とすることができる。
【０１１６】
その他、重合反応の条件としては、公知の条件を採用することができる。重合反応を行った後は、必要に応じて精製や乾燥、養生等を行うことができる。
【０１１７】
本発明の製造方法では、溶媒の不存在下での重合用組成物の重合反応により重合体を得ることができるので、溶媒を除去する工程等が不要となり、より簡便な方法とすることができる。また、本発明の製造方法では、前述のように、コーティング膜やフィルム等の状態で重合反応を行うことができることから、重合体を膜状、フィルム状、シート状等の種々の形状に形成することができる。
【０１１８】
また、重合体は、溶媒の不存在下での重合反応で得られることから、溶媒による可塑効果等の影響がなく、より靭性及び強度に優れるので、破壊エネルギーに優れる。
【０１１９】
本発明の重合用組成物の重合体は、分子中にホスト基含有重合性化合物に由来するホスト基を備えた構造を有する。重合用組成物の重合体は、第１の重合性化合物とホスト基含有重合性化合物との重合反応で形成される。この重合体は、例えば、両者のランダム共重合体なり得る他、ポリ擬ロタキサン構造にもなり得る。該ポリ擬ロタキサンは、第１重合性化合物の重合により形成された鎖状高分子が、ホスト基の環内を串刺し状に貫通した構造を有し得るものであり、この場合は、破壊エネルギーが特に向上しやすい。従って、本発明の重合用組成物の重合体は、つまり、ホスト基含有重合体は、例えば、引張りに対する破断強度高く、伸び特性にも優れることもあり、高い破壊エネルギーを有することができる。
【０１２０】
また、ホスト基含有重合体は、ゲスト基を有する重合体と複合化することが可能であり、このように複合化された重合体は、例えば、ホスト−ゲスト相互作用を形成し得ることから、破断強度が高及び伸び特性が向上する場合もあるので、さらに高い破壊エネルギーを有し得る。
【０１２１】
ホスト基含有重合性化合物に加えてゲスト基含有重合性化合物を含有する重合用組成物を使用して製造された重合体（ホスト基含有重合性化合物とゲスト基含有重合性化合物を含む混合物の共重合体）は、分子中にホスト基含有重合性化合物に由来するホスト基と、分子中にゲスト基含有重合性化合物に由来するゲスト基とを備えた構造を有する。この場合、重合体間にはホスト−ゲスト相互作用が形成されるので、重合体どうしが架橋された架橋構造体となり得る。これにより、重合体は、優れた破断強度及び伸び特性を有し得るものとなり、破壊エネルギーが特に向上することもある。
【０１２２】
本発明の重合用組成物及び製造方法において、ホスト基及びゲスト基の組み合わせとしては、ホスト基がα−シクロデキストリン由来の基である場合、ゲスト基はｎ−ブチル基、ｎ−ヘキシル基、ｎ−オクチル基及びｎ−ドデシル基の群から選ばれる少なくとも１種が好ましい。ホスト基を構成するホスト分子がβ−シクロデキストリン由来の基である場合、ゲスト基はアダマンチル基及びイソボルニル基の群から選ばれる少なくとも１種が好ましい。ホスト基を構成するホスト分子がγ−シクロデキストリン由来の基である場合、ゲスト基はｎ−オクチル基及びｎ−ドデシル基、シクロドデシル基等が好ましい。
【０１２３】
このようなホスト基及びゲスト基の組み合わせにするには、重合用組成物に含まれるホスト基含有重合性化合物及びゲスト基含有重合性化合物が前記組み合わせとなるように選択すればよい。
【０１２４】
上記のようなホスト−ゲスト相互作用が形成される重合体は、破壊エネルギーが向上することに加えて、ホスト−ゲスト相互作用の可逆性に基づく自己修復機能も発揮され得る。
【０１２５】
ここで、重合体が、前記式（ｈ１）で表される化合物を含む重合用組成物を用いて得られた重合体である場合は、ホスト基が、−Ｏ−ＣＨ２−（以下、「リンカー」と称することがある）を介してＲ１に結合している。具体的にホスト基は、上記リンカーの酸素原子に結合しており、Ｒ１の一端は、上記リンカーの炭素原子に結合している。このリンカーを介してホスト基ＲＨが側鎖に結合していることで、リンカーがない場合に比べてホスト基の自由度が高いため、ホスト基とゲスト基とのホスト−ゲスト相互作用がより生じやすい。その結果、架橋重合体が容易に形成され、重合体の構造も安定化しやすく、靭性及び強度が顕著に向上し得る。
【０１２６】
その理由の一つは、上述したホスト基がリンカーを介して結合していることによる自由度の高さにある。つまり、ホスト基の自由度が高いことで、ホスト−ゲスト相互作用の解離が起こりにくく、これによって、重合体の靭性が高くなって優れた強度を有し得る。
【０１２７】
本発明の重合体は、単独又は他の材料と組み合わせて、各種の高分子材料を形成することができる。このような高分子材料は、破壊エネルギーに優れるものであり、例えば、自動車用途、電子部品用途、建築部材用途、食品容器用途、輸送容器用途等の各種の部材に好適に使用することができる。
【０１２８】
高分子材料の形状は特に限定されない。例えば、高分子材料は、膜状、フィルム状、シート状、粒子状、板状、ブロック状、ペレット状、粉末状等の各種の形態を取り得る。
【実施例】
【０１２９】
以下、実施例により本発明をより具体的に説明するが、本発明はこれら実施例の態様に限定されるものではない。【０１３０】
（製造例１；アクリルアミドメチルαシクロデキストリンの製造）
下記の式（６−１）のスキームに従って、アクリルアミドメチルαシクロデキストリン（αＣＤＡＡｍＭｅ）を製造した。【０１３１】
【化８】
2018207934.tif 000009
【０１３２】
３００ｍＬ丸底フラスコにα−シクロデキストリン２０ｇ（２０ｍｍｏｌ）、Ｎ−ヒドロキシメチルアクリルアミド２ｇ（２０ｍｍｏｌ）及びｐ−トルエンスルホン酸一水和物１９０ｍｇ（１ｍｍｏｌ（１０ｍｏｌ％））を秤量し、これらを５０ｍＬのＮ，Ｎ−ジメチルホルムアミドに加えて反応液を調製した。この反応液をオイルバスで９０℃に加熱し、１時間にわたり加熱撹拌した。次いで、反応液を放冷し、激しく撹拌しているアセトン５００ｍＬに注ぎこんだ。生じた沈殿をろ別した後、１００ｍＬのアセトンで三回洗浄し、常温（２０℃、以下同じ）で一時間、減圧乾燥することで反応物を得た。該反応物を蒸留水５００ｍＬに溶解し、多孔質ポリスチレン樹脂（三菱化学ダイヤイオンＨＰ−２０）を充填したカラム（見かけ密度６００ｇ／Ｌ）に通じ、３０分間吸着させた。なお、前記カラムを使用する代わりに、分取型高圧液体クロマトグラフィーを用いて分離精製を行う場合もあった。その後、溶液成分を除去し、カラムに新たに蒸留水５００ｍＬを２回通じ、ポリスチレン樹脂を洗浄することで未反応α−シクロデキストリンを除去した。続いてカラムに３０％メタノール（もしくはアセトニトリル）水溶液５００ｍＬを２回通ずることで、目的物であるαＣＤＡＡｍＭｅを溶出させた。溶媒を減圧除去することで、白色粉末２．１ｇを得た。収率は約１０％であった。【０１３３】
（製造例２；アクリルアミドメチルβシクロデキストリンの製造）
下記の式（６−２）のスキームに従って、アクリルアミドメチルβシクロデキストリン（βＣＤＡＡｍＭｅ）を製造した。【０１３４】
【化９】
2018207934.tif 000010
【０１３５】
２００ｍＬガラス製丸底フラスコにβシクロデキストリン１５ｇ（１５ｍｍｏｌ）、Ｎ−ヒドロキシメチルアクリルアミド２ｇ（２２．５ｍｍｏｌ）及びｐ−トルエンスルホン酸一水和物５００ｍｇ（２.６ｍｍｏｌ、１ｗｔ％）を秤量し、これらを５０ｍＬのＮ，Ｎ−ジメチルホルムアミドに加えて反応液を調製した。反応液をオイルバスで９０℃に加熱し、１時間にわたって加熱撹拌することで反応液を得た。次いで、該反応液を放冷し、激しく撹拌しているアセトン４５ｍＬに注ぎこんだ。生じた沈殿をろ別した後、１０ｍＬのアセトンで三回洗浄し常温で一時間減圧乾燥することで反応物を得た。反応物を蒸留水１００ｍＬに溶解し、多孔質ポリスチレン樹脂（三菱化学ダイヤイオンＨＰ−２０）を充填したカラム（見かけ密度６００ｇ／Ｌ）に通じ、３０分間吸着させた。なお、前記カラムを使用する代わりに、分取型高圧液体クロマトグラフィーを用いて分離精製を行う場合もあった。その後溶液成分を除去し、カラムに新たに１０％メタノール（もしくはアセトニトリル）水溶液５０ｍＬを３回通じ、ポリスチレン樹脂を洗浄することで未反応βシクロデキストリンを除去した。続いてカラムに２５％メタノール水溶液５００ｍＬを二回通ずることで、目的物であるβＣＤＡＡｍＭｅを溶出させた。溶媒を減圧除去することで、白色粉末１５６ｍｇを得た。収率は約１３％であった。【０１３６】
（製造例３；アクリルアミドメチルγシクロデキストリンの製造）
２００ｍＬガラス製丸底フラスコにγシクロデキストリン５ｇ（５ｍｍｏｌ）、Ｎ−ヒドロキシメチルアクリルアミド７００ｍｇ（１．３ｍｍｏｌ）及びｐ−トルエンスルホン酸一水和物９５ｍｇ（０．５ｍｍｏｌ）を秤量し、これらを２５ｍＬのＮ，Ｎ−ジメチルホルムアミドに加えて反応液を調製した。反応液をオイルバスで９０℃に加熱し、１時間にわたって加熱撹拌することで反応液を得た。次いで、該反応液を放冷し、激しく撹拌しているアセトン４５ｍＬに注ぎこんだ。生じた沈殿をろ別した後、１０ｍＬのアセトンで三回洗浄し常温で一時間減圧乾燥することで反応物を得た。反応物を蒸留水１００ｍＬに溶解し、多孔質ポリスチレン樹脂（三菱化学ダイヤイオンＨＰ−２０）を充填したカラム（見かけ密度６００ｇ／Ｌ）に通じ、３０分間吸着させた。なお、前記カラムを使用する代わりに、分取型高圧液体クロマトグラフィーを用いて分離精製を行う場合もあった。その後溶液成分を除去し、カラムに新たに１０％メタノール（もしくはアセトニトリル）水溶液５０ｍＬを３回通じ、ポリスチレン樹脂を洗浄することで未反応βシクロデキストリンを除去した。続いてカラムに２５％メタノール水溶液５００ｍＬを二回通ずることで、目的物であるアクリルアミドメチルγシクロデキストリン（γＣＤＡＡｍＭｅ）を溶出させた。溶媒を減圧除去することで、白色粉末８０９ｍｇを得た。収率は約１５％であった。【０１３７】
（実施例１−１）
下記の式（７−１）で表される繰り返し単位を有する重合体を製造した。なお、スキーム中、−ｒ−は繰り返し構成単位がランダムに配列した、いわゆるランダム共重合体であることを示し、以降において同様である。【０１３８】
【化１０】
2018207934.tif 000011
【０１３９】
製造例１で得られたホスト基含有重合性化合物であるαＣＤＡＡｍＭｅをｘｍｏｌ％、ゲスト基含有重合性化合物であるアクリル酸ドデシル（Ｄｏｄ−ＡＡ）をｙｍｏｌ％、第１の重合性化合物であるＮ，Ｎ−ジメチルアクリルアミドを１００−ｘ−ｙｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ポリプロピレンフィルム基板上に重合用組成物の塗膜を形成し、この塗膜に３６５ｎｍの紫外光を照射して、重合用組成物の重合反応を行った。その後、真空オーブンで乾燥することで、重合体を得た。この重合体をαＣＤ−Ｄｏｄ  ＰＤＭＡＡ（ｘ，ｙ）と表記した。この実施例１−１では、ｘ＝０．５、ｙ＝０．５とした。【０１４０】
（実施例１−２）
ｘ＝０．５、ｙ＝０としたこと以外は、実施例１−１と同様の方法で重合体を得た。【０１４１】
（比較例１−１）
ｘ＝０、ｙ＝０．５としたこと以外は、実施例１−１と同様の方法で重合体を得た。【０１４２】
（実施例２−１）
下記の式（８−１）で表される重合体を製造した。【０１４３】
【化１１】
2018207934.tif 000012
【０１４４】
製造例２で得られたホスト基含有重合性化合物であるβＣＤＡＡｍＭｅをｘｍｏｌ％、ゲスト基含有重合性化合物であるアダマンタンアクリルアミド（Ａｄ−ＡＡｍ）をｙｍｏｌ％、第１の重合性化合物であるＮ，Ｎ−ジメチルアクリルアミドを１００−ｘ−ｙｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。この重合体をβＣＤ−Ａｄ  ＰＤＭＡＡ（ｘ，ｙ）と表記した。この実施例２−１では、ｘ＝１、ｙ＝１とした。【０１４５】
（実施例２−２）
ｘ＝１、ｙ＝０としたこと以外は、実施例２−１と同様の方法で重合体を得た。【０１４６】
（実施例２−２−１）
ｘ＝２、ｙ＝２としたこと以外は、実施例２−１と同様の方法で重合体を得た。【０１４７】
（比較例２−１）
ｘ＝０、ｙ＝１としたこと以外は、実施例２−１と同様の方法で重合体を得た。【０１４８】
（実施例２−３）
下記の式（８−２）で表される重合体を製造した。【０１４９】
【化１２】
2018207934.tif 000013
【０１５０】
製造例２で得られたホスト基含有重合性化合物であるβＣＤＡＡｍＭｅをｘｍｏｌ％、ゲスト基含有重合性化合物であるアダマンタンアクリルアミド（Ａｄ−ＡＡｍ）をｙｍｏｌ％、メトキシ−トリエチレングリコールアクリレート（ＴＥＧＡＡ）をｚｍｏｌ％、第１の重合性化合物であるヒドロキシエチルアクリルアミドを１００−ｘ−ｙ−ｚｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。この重合体をβＣＤ−ＡｄＡＡｍ−ＴＥＧＡ−ＨＥＡＡ（ｘ，ｙ，ｚ）と表記した。この実施例２−３では、ｘ＝１、ｙ＝１，ｚ＝２０とした。【０１５１】
（実施例２−４）
ｘ＝１、ｙ＝０，ｚ＝２０としたこと以外は、実施例２−３と同様の方法で重合体を得た。【０１５２】
（比較例２−２）
ｘ＝０、ｙ＝１，ｚ＝２０としたこと以外は、実施例２−３と同様の方法で重合体を得た。【０１５３】
（比較例２−３）
ｘ＝０、ｙ＝０，ｚ＝２０としたこと以外は、実施例２−３と同様の方法で重合体を得た。【０１５４】
（比較例２−４）
メチレンビスアクリルアミドを０．５モル％、Ｎ，Ｎ−ジメチルアクリルアミドを９９．５％となるように混合し、この混合物に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。【０１５５】
（実施例２−５）
下記の式（８−３）で表される重合体を製造した。【０１５６】
【化１３】
2018207934.tif 000014
【０１５７】
製造例２で得られたホスト基含有重合性化合物であるβＣＤＡＡｍＭｅをｘｍｏｌ％、ゲスト基含有重合性化合物であるアダマンタンアクリルアミド（Ａｄ−ＡＡｍ）をｙｍｏｌ％、第１の重合性化合物であるアクリロイルモルホリンを１００−ｘ−ｙｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。この重合体をβＣＤ−ＡｄＡＡｍ−ＡＣＭＯ（ｘ，ｙ）と表記した。この実施例２−５では、ｘ＝２、ｙ＝２とした。【０１５８】
（実施例２−５−１）
ｘ＝３、ｙ＝３としたこと以外は、実施例２−５と同様の方法で重合体を得た。【０１５９】
（実施例２−５−２）
ｘ＝４、ｙ＝４としたこと以外は、実施例２−５と同様の方法で重合体を得た。【０１６０】
（実施例２−６）
ｘ＝２、ｙ＝０としたこと以外は、実施例２−５と同様の方法で重合体を得た。【０１６１】
（実施例２−７−１）
製造例２で得られたホスト基含有重合性化合物であるβＣＤＡＡｍＭｅをｘｍｏｌ％、ゲスト基含有重合性化合物であるアダマンタンアクリルアミド（Ａｄ−ＡＡｍ）をｙｍｏｌ％、第１の重合性化合物であるヒドロキシエチルアクリルアミドを１００−ｘ−ｙｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。この重合体をβＣＤ−ＡｄＡＡｍ−ＨＥＡＡ（ｘ，ｙ）と表記した。この実施例２−７−１では、ｘ＝２、ｙ＝２とした。【０１６２】
（実施例２−７−２）
ｘ＝３、ｙ＝３としたこと以外は、実施例２−７−１と同様の方法で重合体を得た。【０１６３】
（実施例２−７−３）
ｘ＝４、ｙ＝４としたこと以外は、実施例２−７−１と同様の方法で重合体を得た。【０１６４】
（実施例２−７−４）
ｘ＝５、ｙ＝５としたこと以外は、実施例２−７−１と同様の方法で重合体を得た。【０１６５】
（実施例３−１）
下記の式（９−１）で表される重合体を製造した。【０１６６】
【化１４】
2018207934.tif 000015
【０１６７】
製造例３で得られたホスト基含有重合性化合物であるγＣＤＡＡｍＭｅをｘｍｏｌ％、ゲスト基含有重合性化合物であるアクリル酸エチルアダマンチル（ＥｔＡｄ−ＡＡｍ）をｙｍｏｌ％、第１の重合性化合物であるＮ，Ｎ−ジメチルアクリルアミドを１００−ｘ−ｙｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。この重合体をβＣＤ−Ａｄ  ＰＤＭＡＡ（ｘ，ｙ）と表記した。この実施例３−１では、ｘ＝１、ｙ＝１とした。【０１６８】
（実施例３−２）
ｘ＝１、ｙ＝０としたこと以外は、実施例３−１と同様の方法で重合体を得た。【０１６９】
（実施例３−３）
ｘ＝２、ｙ＝２としたこと以外は、実施例３−１と同様の方法で重合体を得た。【０１７０】
（実施例３−４）
ｘ＝２、ｙ＝０としたこと以外は、実施例３−１と同様の方法で重合体を得た。【０１７１】
（比較例３−１）
ｘ＝０、ｙ＝１としたこと以外は、実施例３−１と同様の方法で重合体を得た。【０１７２】
（比較例３−２）
ｘ＝０、ｙ＝２としたこと以外は、実施例３−１と同様の方法で重合体を得た。【０１７３】
（比較例３−３）
メチレンビスアクリルアミドを１モル％、Ｎ，Ｎ−ジメチルアクリルアミドを９９％となるように混合し、この混合物に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。【０１７４】
（比較例３−４）
メチレンビスアクリルアミドを２モル％、Ｎ，Ｎ−ジメチルアクリルアミドを９８％となるように混合したこと以外は、比較例３−２と同様の方法で重合体を得た。【０１７５】
（実施例４−１）
下記の式（９−２）で表される重合体を製造した。【０１７６】
【化１５】
2018207934.tif 000016
【０１７７】
製造例３で得られたホスト基含有重合性化合物であるγＣＤＡＡｍＭｅをｘｍｏｌ％、ゲスト基含有重合性化合物であるアクリル酸エチルアダマンチル（ＥｔＡｄ−ＡＡｍ）をｙｍｏｌ％、第１の重合性化合物であるアクリロイルモルホリンを１００−ｘ−ｙｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。この重合体をγＣＤ−Ａｄ  ＰＡＣＭＯ（ｘ，ｙ）と表記した。この実施例４−１では、ｘ＝１、ｙ＝１とした。得られた重合体の水膨潤率は約７００％であった。【０１７８】
（実施例４−２）
ｘ＝１、ｙ＝０としたこと以外は、実施例４−１と同様の方法で重合体を得た。得られた重合体の水膨潤率は約９００％であった。【０１７９】
（比較例４−１）
メチレンビスアクリルアミドを１モル％、アクリロイルモルホリンを９９％となるように混合し、この混合物に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。得られた重合体の水膨潤率は約３００％であった。【０１８０】
（実施例５−１）
下記の式（１０−１）で表される重合体を製造した。【０１８１】
【化１６】
2018207934.tif 000017
【０１８２】
製造例１で得られたホスト基含有重合性化合物であるαＣＤＡＡｍＭｅをｘｍｏｌ％、第１の重合性化合物であるＮ，Ｎ−ジメチルアクリルアミドを１００−ｘｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。この重合体をγＣＤ  ＰＡＣＭＯ（ｘ）と表記した。この実施例５−１では、ｘ＝１とした。得られた重合体の水膨潤率は約２４００％であった。【０１８３】
（実施例５−２）
ホスト基含有重合性化合物として、製造例２で得られたβＣＤＡＡｍＭｅを用いたこと以外は、実施例５−１と同様の方法で重合体を得た。得られた重合体の水膨潤率は約６４００％であった。【０１８４】
（実施例５−３）
ホスト基含有重合性化合物として、製造例３で得られたγＣＤＡＡｍＭｅを用いたこと以外は、実施例５−１と同様の方法で重合体を得た。得られた重合体の水膨潤率は約３００％であった。【０１８５】
（実施例６−１）
下記の式（１０−２）で表される重合体を製造した。【０１８６】
【化１７】
2018207934.tif 000018
【０１８７】
製造例１で得られたホスト基含有重合性化合物であるαＣＤＡＡｍＭｅをｘｍｏｌ％、第１の重合性化合物であるヒドロキシエチルアクリルアミドを１００−ｘｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。この重合体をγＣＤ  ＰＡＣＭＯ（ｘ）と表記した。この実施例６−１では、ｘ＝１とした。得られた重合体の水膨潤率は約１１００％であった。【０１８８】
（実施例６−２）
ホスト基含有重合性化合物として、製造例２で得られたβＣＤＡＡｍＭｅを用いたこと以外は、実施例６−１と同様の方法で重合体を得た。得られた重合体の水膨潤率は約１２００％であった。【０１８９】
（実施例６−３）
ホスト基含有重合性化合物として、製造例３で得られたγＣＤＡＡｍＭｅを用いたこと以外は、実施例６−１と同様の方法で重合体を得た。得られた重合体の水膨潤率は約８００％であった。【０１９０】
（実施例７−１）
下記の式（１０−３）で表される重合体を製造した。【０１９１】
【化１８】
2018207934.tif 000019
【０１９２】
製造例１で得られたホスト基含有重合性化合物であるαＣＤＡＡｍＭｅをｘｍｏｌ％、第１の重合性化合物であるアクリロイルモルホリンを１００−ｘｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。この重合体をγＣＤ  ＰＡＣＭＯ（ｘ）と表記した。この実施例７−１では、ｘ＝１とした。得られた重合体の水膨潤率は約２２００％であった。【０１９３】
（実施例７−２）
ホスト基含有重合性化合物として、製造例２で得られたβＣＤＡＡｍＭｅを用いたこと以外は、実施例７−１と同様の方法で重合体を得た。得られた重合体の水膨潤率は約２２００％であった。【０１９４】
（実施例７−３）
ホスト基含有重合性化合物として、製造例３で得られたγＣＤＡＡｍＭｅを用いたこと以外は、実施例７−１と同様の方法で重合体を得た。得られた重合体の水膨潤率は約７００％であった。【０１９５】
（実施例８−１）
下記の式（１０−４）で表される重合体を製造した。【０１９６】
【化１９】
2018207934.tif 000020
【０１９７】
製造例１で得られたホスト基含有重合性化合物であるαＣＤＡＡｍＭｅをｘｍｏｌ％、第１の重合性化合物であるＮ，Ｎ−ジメチルアミノプロピルアクリルアミドを１００−ｘｍｏｌ％となるように混合して溶液を調製し、この溶液に超音波を１時間照射して、重合用組成物を得た。次いで、重合用組成物に重合開始剤であるＩＲＵＧＡＣＵＲＥ１８４（登録商標）を、全ての重合性化合物の総ｍｏｌ数に対して１ｍｏｌ％となるように加えた後、ガラス基板上に重合用組成物の塗膜を形成し、この塗膜に３６５ｎｍの紫外光を照射して、重合用組成物の重合反応を行った。その後、真空オーブンで乾燥することで、重合体を得た。この重合体をγＣＤ  ＰＡＣＭＯ（ｘ）と表記した。この実施例８−１では、ｘ＝１とした。【０１９８】
（実施例８−２）
ホスト基含有重合性化合物として、製造例２で得られたβＣＤＡＡｍＭｅを用いたこと以外は、実施例８−１と同様の方法で重合体を得た。【０１９９】
（実施例８−３）
ホスト基含有重合性化合物として、製造例３で得られたγＣＤＡＡｍＭｅを用いたこと以外は、実施例８−１と同様の方法で重合体を得た。【０２００】
（引張り試験）
各実施例及び比較例で得られた重合体（厚み１ｍｍ）について「ストローク―試験力曲線」試験（島津製作所社製「ＡＵＴＯＧＲＡＰＨ」（型番：ＡＧＸ−ｐｌｕｓ）を行い、重合体の破断点を観測した。また、この破断点を終点として、終点までの最大応力を重合体の破断応力とした。この引張り試験は、重合体の下端を固定し上端を引張り速度０．１〜１ｍｍ／ｍｉｎで稼動させるアップ方式で実施し、測定温度は１３９℃とした。また、破断時のストローク、すなわち、重合体を引っ張った際の最大長さを、引張り前の重合体長さで除した値を延伸率として算出した。【０２０１】
図１には実施例１−１，１−２の重合体、図１には実施例２−１，２−２、比較例２−１の重合体、図３には実施例２−３，２−４、比較例２−２、２−３，２−４の重合体、図４（ａ）には、実施例３−１，３−２、比較例３−１、３−２の重合体、図４（ｂ）には、実施例３−３，３−４、比較例３−３、３−４の重合体の引張り試験の結果を示している。【０２０２】
実施例で得られた重合体は、比較例で得られた重合体と同等以上の破断強度及び／又は伸びを有する材料であり、破壊エネルギーに優れる材料であることがわかった。【０２０３】
表１は、具体的に実施例で得られた重合体の破壊エネルギー（ｋＪ／ｍ３）の計測結果を示している。なお、重合体の破壊エネルギーは、ストローク−試験力曲線（応力−歪曲線）の面積から算出した値をいう。【０２０４】
【表１】
2018207934.tif 000021
【０２０５】
表１からもわかるように、第１の重合性化合物と、該重合性化合物に溶解するホスト基含有重合性化合物とを含有する溶液を含む組成物から得られた重合体は、高い破壊エネルギーを有することがわかる。一方、表には示していないが、比較例で得られる従来の重合体は、破壊エネルギーが５ｋＪ／ｍ３を下回るものであった。【０２０６】
従って、実施例で得られた重合用組成物は、たとえ無溶媒で重合したとしても、得られる重合体は破壊エネルギーに優れるものであり、しかも、従来公知の化学架橋の重合体（例えば、比較例２−４、３−２，３−３の重合体）を上回る破壊エネルギーを有する重合体であることが示された。
【図１】
2018207934.tif 000022
【図２】
2018207934.tif 000023
【図３】
2018207934.tif 000024
【図４】
2018207934.tif 000025
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
第１の重合性化合物と、該重合性化合物に溶解するホスト基含有重合性化合物とを含有する溶液を含み、
前記ホスト基含有重合性化合物が有するホスト基は、シクロデキストリンから一つの水素原子又は水酸基が除された基であり、
前記シクロデキストリンは、α−シクロデキストリン、β−シクロデキストリン及びγ−シクロデキストリンからなる群より選ばれる少なくとも１以上である、重合用組成物。
【請求項２】
前記第１の重合性化合物は、ビニル系重合性化合物である、請求項１に記載の重合用組成物。
【請求項３】
前記第１の重合性化合物は、（メタ）アクリルアミド誘導体を含む、請求項１又は２に記載の重合用組成物。
【請求項４】
ゲスト基含有重合性化合物をさらに含有する、請求項１〜３のいずれか１項に記載の重合用組成物。
【請求項５】
前記ホスト基含有重合性化合物と、前記ゲスト基含有重合性化合物とは包接錯体を形成している、請求項４に記載の重合用組成物。
【請求項６】
請求項１〜５のいずれか１項に記載の重合用組成物の重合体。
【請求項７】
請求項１〜５のいずれか１項に記載の重合用組成物を、溶媒の不存在下で重合して重合体を得る工程を備える、重合体の製造方法。
【請求項８】
第１の重合性化合物と、該重合性化合物に溶解するホスト基含有重合性化合物とを含有する溶液を含み、
前記ホスト基含有重合性化合物が有するホスト基は、シクロデキストリンから一つの水素原子又は水酸基が除された基であり、
前記シクロデキストリンは、α−シクロデキストリン、β−シクロデキストリン及びγ−シクロデキストリンからなる群より選ばれる少なくとも１以上であり、
前記第１の重合性化合物は、下記一般式（１）
【化１】
2018207934.tif 000026
（式（１）中、Ｒａは水素原子またはメチル基、Ｒ３は水素原子又は置換基を有していてもよい炭素数１〜１０の炭化水素基を示し、Ｒ４は、置換基を有していてもよい炭素数１〜１０の炭化水素基を示す。Ｒ３とＲ４とは、これらが結合する窒素原子と共にヘテロ原子を介し又は介することなく互いに結合して飽和環を形成してもよい）
で表される（メタ）アクリルアミド誘導体を含む、重合用組成物。
【国際調査報告】
2018207934.tif 000027
2018207934.tif 000028
2018207934.tif 000029